(57)【要約】    【課題】  一定の品質を維持するとともに簡易に形成できる動圧溝、および動圧溝の形成方法を提供する。    【解決手段】  動圧軸受け（１）の動圧溝（１００）を形成する動圧溝の形成方法であって、動圧軸受けの表面に曲面印刷により動圧溝のパターン（１００Ａ）を印刷することを特徴とする動圧溝の形成方法。    【選択図】          図５
2007271013.tif 000002
【特許請求の範囲】
【請求項１】
動圧軸受けの動圧溝を形成する動圧溝の形成方法であって、
前記動圧軸受けの表面に曲面印刷により前記動圧溝のパターンを印刷することを特徴とする動圧溝の形成方法。
【請求項２】
前記曲面印刷後、前記動圧軸受けの表面をサンドブラスト工法により前記動圧溝を形成するとともに、前記曲面印刷に使用するインクは前記サンドブラスト工法に耐性であることを特徴とする請求項１記載の動圧溝の形成方法。
【請求項３】
前記インクは５０〜８０μｍの厚さで塗布されていることを特徴とする請求項１または２記載の動圧溝の形成方法。
【請求項４】
前記サンドブラスト工法は、複数回行われることを特徴とする請求項１から３のいずれかに記載の動圧溝の形成方法。
【請求項５】
前記サンドブラスト工法は、粒径の異なる砥粒を使用することを特徴とする請求項４記載の動圧溝の形成方法。
【請求項６】
動圧軸受けに形成された動圧溝であって、その断面底面近傍は弧状であることを特徴とする動圧溝。
【発明の詳細な説明】
【技術分野】
【０００１】
本発明は、動圧軸受けに形成された動圧溝、およびこの動圧溝の形成方法に関する。
【背景技術】
【０００２】
一般に、動圧軸受けは、相対運動を行う二つの面の一方の面に対して、螺旋状あるいはヘリングボーン状であって、数μｍ〜十数μｍ程度の深さの動圧溝を形成し、２つの面の相対運動によってこの動圧溝に流体を引き込み、負荷に応じた動圧を発生させて負荷を支えるものである。
【０００３】
この動圧溝を形成する加工方法の１つには研磨加工としてのブラスト工法がある。このブラスト工法とは、モーターの力で羽根車（ブレード）を高速で回転させ、その遠心力で投射材（所定の粒径の砥粒）を、被投射体の動圧溝を形成する部位に投射するエアーブラスト方式、またはコンプレッサー等で作られた圧縮空気の力を利用して、投射材をノズルから噴射し、投射材によって被投射体の動圧溝を形成する部位を研磨し動圧溝を形成するショットブラスト方式等からなる。
その一方で、このブラスト工法を行うには、被投射体に動圧溝を形成しない部位、即ち、研磨の必要がない部分（以下において非動圧溝部という）は、上述した投射材による研磨から保護するために、被投射体（：軸受けなど）を被覆材で覆う、いわゆるマスキング方法（処理）が施されている。
【０００４】
例えば、動圧軸受けに動圧溝を形成する方法において、被覆材をフォトレジスト（感光性樹脂）により形成し、マスキング方法（処理）を行う方法が開示されている（特許文献１参照）。
【０００５】
【特許文献１】特開２００４−１２５９１３号公報
【０００６】
具体的には、図７に示すように、セラミック製などの円筒状のワーク（被加工材）に予めフォトレジストによりフォトレジスト膜１８０を形成し、フォトマスク２００の当接部位にスリット状ビームＢを照射させた状態でワーク１６０を回転させながらワーク１６０の周速と同一速度でフォトマスク２００を相対移動させるようにしている。ここで、フォトマスク２００は、その設定幅Ｗがワーク１６０の長さと略同一であり、設定長さＬがワーク１６０の外周長に対応したパターン面Ｐを備えるとともに、パターン面Ｐの両側に遮光ラインＭ１、両端にチャック部を兼ねた遮光面Ｍ２，Ｍ３を備えている。なお、パターン面Ｐは動圧溝（図示せず）に対応したヘリンボーン状の遮光パターンＭ０を備えている。このようにしてワーク１６０の周面に形成されたフォトレジスト膜１８０が順次露光されていき、動圧溝（図示せず）に対応した遮光部以外の部位が露光されて硬化する。
【発明の開示】
【発明が解決しようとする課題】
【０００７】
しかしながら、特許文献１に示す動圧溝を形成する方法において、当該マスキング方法（処理）では、ワーク１６０にフォトレジスト膜を形成する際、膜の厚みを精度良く制御することは難しいので、ワークごとの外径またはひとつのワークの外径も周方向において、その膜厚さにバラつきが生じてしまう場合がある。すなわち、ワークの外周に形成されたフォトレジスト膜の厚さによって、ワークの外径が所定の値に対して大きくなったり小さくなったりする。
その一方で、フォトマスク２００は、その設定長さＬがワーク１６０素材の円周長さを目安として設定しており、この設定長さＬがワーク１６０の外周長に対応した長さであるため、ワーク１６０の径が大きい場合にはワークに露光されない箇所ができたり、逆にワークの径が小さい場合には露光面積がオーバーラップする場合があり、生産工程における品質維持が難しいという問題がある。
【０００８】
また、特許文献１に示すマスキング方法（処理）では、無垢の状態にあるワークにフォトレジスト膜を形成する工程を経なければならず、処理工程数が増加するため、手間がかかるという問題がある。
【０００９】
さらに、フォトレジストによりフォトレジスト膜１８０を形成した場合には、動圧溝（図示せず）に対応した遮光部以外の部位が露光されて硬化する。そのため遮光部と露光部との境界で動圧溝が区画されることとなり、動圧溝はほぼ略矩形形状に窪んでいる。そのため動圧溝を構成する各面（動圧溝を区画する各面）はフラット形状となりやすいため、流体の流れに淀みが生じやすいという問題がある。
【００１０】
そこで本発明は、一定の品質を維持するとともに簡易に形成できる動圧溝、および動圧溝の形成方法を提供する。
【課題を解決するための手段】
【００１１】
以上のような課題を解決するために、以下のものを提供する。
【００１２】
（１）動圧軸受けの動圧溝を形成する動圧溝の形成方法であって、前記動圧軸受けの表面に曲面印刷により前記動圧溝のパターンを印刷することを特徴とする動圧溝の形成方法。
【００１３】
本発明によれば、動圧軸受けの表面に曲面印刷により動圧溝のパターンを印刷することができるため、一定の品質を維持するとともに簡易に動圧溝を形成することができる。さらに、従来に比べてかかる工程を少なくすることができる。
【００１４】
（２）前記曲面印刷後、前記動圧軸受けの表面にサンドブラスト工法により前記動圧溝を形成するとともに、前記曲面印刷に使用するインクは前記サンドブラスト工法に耐性であることを特徴とする（１）記載の動圧溝の形成方法。
【００１５】
本発明によれば、動圧軸受けの動圧溝が形成されない部位にダメージを与えず、動圧溝を微細な（または高精細）加工で動圧溝を容易に形成することができる。
【００１６】
（３）前記インクは５０〜８０μｍの厚さで塗布されていることを特徴とする（１）または（２）記載の動圧溝の形成方法。
【００１７】
本発明によれば、インクが動圧軸受けの動圧溝が形成されない部位に所定の厚みで塗布されるので、インクが塗布された部位は、サンドブラスト工法によって吹き付けられる砥粒からのダメージを確実に防止することができる。
【００１８】
（４）前記サンドブラスト工法は、複数回行われることを特徴とする（１）から（３）のいずれかに記載の動圧溝の形成方法。
【００１９】
本発明によれば、サンドブラスト工法を複数回行うことにより、動圧溝の深さ、面粗度等を調整することができる。
【００２０】
（５）前記サンドブラスト工法は、粒径の異なる砥粒を使用することを特徴とする（４）記載の動圧溝の形成方法。
【００２１】
本発明によれば、粒径の異なる砥粒を使用し、例えば、溝加工開始時は粒径の大きい砥粒を用いて粗加工し、その後、粒径の小さい砥粒を用いて仕上げ加工を行うようにすることで、加工時間を短縮するとともに、必要とする面粗度を得られることができ、生産性を向上することができる。
さらに、粒径の小さい砥粒を用いて動圧溝を加工するので、加工面を面粗度の小さい面に加工することができる。
【００２２】
（６）動圧軸受けに形成された動圧溝であって、その断面底面近傍は弧状であることを特徴とする動圧溝。
【００２３】
本発明によれば、底面近傍、すなわち動圧溝の断面において、底面から側面にかけて傾斜面を有することから流体の流れを阻害する障害部を極力少なくすることが出来る。その結果所定の動圧力を安定して維持することが可能となるためホワール現象等の軸のフラツキを押えることが出来る。
【発明の効果】
【００２４】
本発明によれば、一定の品質を維持するとともに簡易に動圧溝を形成することができる。
さらに、動圧軸受けの表面に曲面印刷により動圧溝のパターンを印刷することができるため、従来に比べてかかる工程を少なくすることができる。
【００２５】
加えて、本発明によれば、底面から動圧発生面に向かって流線形形状加工を施すことが出来る為、流体の流れに無用な淀みを作らず安定的な動圧力の維持ができる。
【発明を実施するための最良の形態】
【００２６】
以下、本発明を実施するための最良の形態について、図面を参照しながら説明する。
【００２７】
［動圧軸受けの概要］
図１は本発明の実施の形態に係る動圧溝が形成された動圧軸受け１を示す図であり、（ａ）は斜視図、（ｂ）は動圧溝のパターンの展開図である。
動圧軸受け１は、図１（ａ）に示すように、中空の円筒形状しており、その外周面には、ラジアル方向動圧を発生させるための動圧溝１００が形成されている。
さらに、本実施の形態では、動圧軸受け１はセラミック焼結体であり、動圧溝１００は２列の斜線状の溝１００Ａで形成されている。
なお、動圧軸受け１の材質はセラミック焼結体に限定されるものではなく、また、動圧溝１００はヘリングボーン状でもよい。
さらに、ラジアル方向動圧に限定されず、螺旋状した動圧溝を有するスラスト方向動圧でもよい。
【００２８】
[動圧溝の形成工程]
図２は本発明の実施の形態に係る動圧溝を形成する工程図である。
【００２９】
本実施の形態において、図２に示すように、動圧溝の形成工程は、大きく分けて曲面印刷工程、サンドブラスト工程、後処理工程の３つの工程から構成されている。
【００３０】
まず、曲面印刷工程では、セラミック焼結体からなる動圧軸受け１の素材である円筒形状のワーク1Ａ（被加工材）を洗浄し（ステップ１）、続いて曲面印刷機によってサンドブラスト耐性インクを用いてインク被膜を施す（ステップ２）。そして、このサンドブラスト耐性インクを硬化させ（ステップ３）冷却を行うようにしている（ステップ４）。なお、サンドブラスト耐性インクは、ステップ２のインク被膜を施す直前に攪拌し、均一に分散させることが好ましい。
【００３１】
この曲面印刷工程後、動圧溝を形成するためのサンドブラスト工程となる。続いてワーク１Ａは第一のサンドブラスト装置によって第一のブラスト処理（ステップ５）、および第二のサンドブラスト装置によって第二のブラスト処理（ステップ６）が行われ、所定の形状を有する動圧溝が形成される。続いてエアーガンでエアーブローを行う（ステップ７）。
【００３２】
続いて、後処理工程が行われる。この後処理工程は、インク被膜を除去する工程である。本実施の形態では、サンドブラスト加工後、ワーク１Ａは、インク被膜剥離剤であるガンマーブチロラクトンに２分間浸漬処理した後（ステップ８）、エアーブローを行ってワーク１Ａを液切りする（ステップ９）。その後、水洗浄が行われる。具体的には、市水を流水している浸漬槽にワーク１Ａを浸漬し、この状態で浸漬槽を揺動しつつ２０秒間流水洗浄を行う（ステップ１０）。
続いて、作業者が手で、または剥離治具を用いてインク被膜を剥離させ（ステップ１１）、再びエアーブローによってワーク１Ａを水切りする（ステップ１２）。その後、ガンマーブチロラクトンが溶解された溶解槽に３分間浸漬処理し（ステップ１３）、再びエアーブローによってワーク１Ａを液切りする（ステップ１４）。
本実施の形態では、セラミック焼結体を用いているが、例え、鏡面加工が施されている場合でも、微細なポーラスにある面状態となっており、インクが残存し、溶解槽に浸漬処理することにより、残存しているインクを取り除くことができるようにしている。
なお、浸漬処理を行う前に、可能であれば、インク被膜をあらかた剥がしておいてもよい。
【００３３】
インク被膜の除去後、動圧溝が形成された動圧軸受け１を洗浄する。具体的には、市水を流水している浸漬槽にワーク１Ａを浸漬し、この状態で浸漬槽を揺動しつつ２０秒間流水浸漬処理を行って（ステップ１５）、再びエアーブローによってワーク１Ａを水切りする（ステップ１６）。
最後に、ワーク１Ａはオーブンによって８０℃、１０分で乾燥させて完成となる（ステップ１７）。なお、乾燥は自然乾燥でもよい。
【００３４】
[曲面印刷工程]
以下に、図２の工程図において説明した、本発明の実施の形態に係る曲面印刷工程（ステップ1〜ステップ４）についてさらに詳しく説明する。図３は、本発明の実施の形態に係る曲面印刷に関する説明図であり、（ａ）は曲面印刷機の概要を示す図、（ｂ）は曲面印刷機に使用する差込み板の部分拡大断面図である。
【００３５】
曲面印刷機２０は、平板形状をなす差込み板２２に保持されたスクリーンマスク２７と、先端側がスクリーンマスク２７に接触するように、スクリーンマスク２７上に配設されたポリウレタン等の合成樹脂製のスキージ２４と、ワーク１Ａを支持し一体となって回転する軸２１と、軸２１を回転させる駆動手段（図示せず）と、差込み板２２を水平移動させる移動手段２５とから構成されている。
【００３６】
スクリーンマスク２７は、図３（ｂ）に示すように、メッシュ２７Ａ（破線で示す）とメッシュ２７Ａの隙間に埋め込まれた乳剤２７Ｂとからなり、メッシュ２７Ａ上には乳剤２７Ｂによって動圧溝パターン１００Ａ（図１参照）に対応する印刷パターンが形成されている。そして、印刷時には、スクリーンマスク２７を、差込み板２２とともに、図３（ａ）に示すＡ方向に移動させ、スクリーンマスク２７上に供給された耐ブラスト性インク（以下、インクという。）２９をスキージ２４で掻き込むようにして、ワーク１Ａの外周面に動圧溝パターン１００Ａを曲面印刷によって形成している。
【００３７】
このとき、ワーク１Ａはスクリーンマスク２７が矢印Ａ方向に移動するのに応じて矢印Ｂ方向に駆動手段２５によって回転する。これにより、スキージ２４で掻き込まれたインク２９の一部がスクリーンマスク２７を介してワーク１Ａの外周面に亘って転写される。そして、動圧溝パターン１００Ａは、図３Ａに示す基端側からワーク１Ａの先端側に亘ってワーク１Ａの外周面に均一な膜厚で形成されるようになっている。
【００３８】
本実施例で使用する動圧溝のパターンを形成するスクリーンマスク２７は、ＳＵＳ製板厚（２００μｍ）のものを使用する。その理由は、スキージ２４で掻いてインク２９をスクリーンマスク２７から透過させる際にスクリーン２７の「よじれ」が生じないようにするためである。
【００３９】
印刷時には、インク２９はスキージ２３によってメッシュ２７Ａの隙間８２から滴下されワーク１Ａに５０μｍ〜８０μｍの厚さに印刷される。この際、動圧溝のパターン１００Ａは、この形状に乳化剤２７Ｂによってメッシュ２７Ａの隙間がほとんど塞がれているので、動圧溝のパターン１００Ａにはほとんどインク２９は印刷されないようになっている。
【００４０】
曲面印刷後、動圧溝のパターン１００Ａが印刷されたワーク１Ａは、軸２１から取り外され、硬化用治具に取り付けられて硬化炉にて１５０℃、１０〜１５分熱せられて、インク２９が硬化される。
【００４１】
[サンドブラスト工程]
以下に図２の工程図において説明したブラスト工程（ステップ５〜ステップ７）までについてさらに詳しく説明する。
図４は本発明の実施の形態に係るサンドブラスト工程で用いるサンドブラスト装置の概略図である。なお、ここでは第一のサンドブラスト装置を例として説明する。また、図５は、本発明の実施の形態に係るサンドブラスト工程における動圧溝の断面の変化を示した説明図であり、（ａ）は、曲面印刷直後のワーク１Ａの外周面の断面図、（ｂ）は、第一ブラスト工程後の動圧溝の断面図、（ｃ）は、第二ブラスト工程後の動圧溝の断面図である。さらに、図６は、本発明の実施の形態に係るブラスト工程が行われた後の動圧溝の断面図である。
【００４２】
第一のサンドブラスト装置８０は、被研磨物としてのワーク１Ａを載置する回転台３０と、ワーク１Ａに砥粒と空気を吹き付ける噴射ノズル４０とを有している。
【００４３】
本実施の形態では、まず、第一のブラスト工程が行われる。すなわち、ワーク１Ａが、回転台３０に設けられた軸３１に取り付けられ、図示しない駆動源を作動させて、回転台３０を所定の速度で回転させる。この状態で噴射ノズル４０から砥粒４１を噴射する（ステップ５）。このとき、噴射ノズル４０は、回転軸３１に対して直交する方向に位置しており、０．２ＭＰａの空気圧にて２０秒〜８０秒間の範囲にて行う。また、砥粒には、アルミナからなる粒径の大きい♯３２０〜♯２２０のものを使用する。
【００４４】
具体的には、第一のブラスト工程が行われる前は、図５（ａ）に示すように、ワーク１Ａの外周面には、動圧溝１００のパターン１００Ａ以外の部分にインク２９が塗布されている。
さらに、インク２９は、粘度２０万ｍｐａ／ｓｅｃ（±５万ｍｐａ／ｓｅｃ）のインク２９を使用し、メッシュ２７Ａの隙間８２から滴下されるため、メッシュ２７Ａの隙間８２の中心点の真下を頂点として周囲にインク２９が拡散される山形状に塗布されている。
また、サンドブラスト工法に対し、動圧溝１００が形成されない部位、即ち、インク２９が塗布された部位のワーク１Ａがほとんど加工されない程度の膜厚となるように形成されている。本実施の形態では、図５（ａ）に示すとおり、塗布されたインク２９の高さｈ１は、最大で約５０μｍ〜８０μｍとなっている。
上記のインク２９の粘度はインク２９の所定高さ（本実施例では最大で約５０μｍ〜８０μｍ）を維持するために必要な粘度に設定されている。なお、インク２９の粘度は、メッシュ２７Ａを通過する濃度であって、インクの所定高さを維持できる粘度であればいかなる粘度でもよい。
【００４５】
次に、第一のブラスト工程では、図５（ｂ）に示すように、ワーク１Ａへ噴射ノズル４０から砥粒と空気が吹き付けられ、動圧溝のパターン１００Ａが研磨されることで動圧溝１００が形成される。動圧溝１００の深さｈ２は、５〜１０μｍ（深さ精度±２μｍ）程度となっている。
第一のブラスト工程において、砥粒４１は、粒径の大きい♯３２０〜♯２２０のものを使用しているので、研磨面１００Ｂの面粗度は粗いが、加工時間を短くすることができる。
なお、図５（ｂ）に示すように、インク２９は、動圧溝のパターン１００Ａの境界部分９０にも塗布されるようになるが、境界部分９０は、その塗布高さ（量）が小さい（少ない）ので、第一のブラスト工程によってインク２５の表面が研磨され、凹凸面からなる研磨面６０Ａが生じる。これによって、動圧溝１００の所定の幅に加工されるようになっている。
【００４６】
続いて、第二のブラスト工程を行う。第二のブラスト工程では、図５（ｃ）に示すように、第一のブラスト装置８０と同様の機能を備えた第二のブラスト装置８０´（図示せず）を使用する。そして、第一ブラスト工程と同じ条件にて噴射ノズル４０からワーク１Ａへ砥粒４２を吹き付ける（噴射する）（ステップ６）。なお、この第二ブラスト工程で使用する砥粒４２には、アルミナからなる粒径の小さい♯４００〜♯１０００のものを使用している。この第二のブラスト工程では、動圧溝の面粗度を調整するように（仕上げ）加工しており、本実施の形態では、面粗度Ｒａ１μｍ以下となるようにしており、動圧の発生を促進するように、ほぼ滑面となるように仕上げている。
上述した研磨面６０Ａは、図５（ｃ）に示すように、第二のブラスト工程によって研磨面６０Ａの凹凸面が更に研磨されて凹凸の少ない研磨面６０となる。
また、形成された動圧溝１００は、その研磨面６０の断面において、動圧溝の表面から（断面）底面に向かって傾斜した面となっており、本実施の形態では、研磨面６０は、９０°以下の傾斜角度となるように形成されている。
【００４７】
研磨後の動圧溝１００の形状は、図６に示すように、その断面底面１１０は弧状であり、その表面は面粗度Ｒａ１．０μｍ以下とし、ほぼ滑面となるように形成されている。
具体的には、その深さｈ２は、インク面２９の、山形状の、いわゆる境界部分９０を研磨しつつ形成された動圧溝の端部（図示左右端部）の深さｈ２´とほぼ同じ高さとなる。そのため、動圧溝１００の断面底面１１０は、ほぼＲ形状（弧状）となっている。このように、断面底面１１０が傾斜面５０を有し、弧状となっているので、空気がよく流れることにより、底面近傍、すなわち動圧溝の断面において、底面から側面にかけて傾斜面を有することから流体の流れを阻害する障害部を極力少なくすることが出来る。
さらに、動圧溝１００は、ほぼＲ形状した谷形状になるため、空気の降下（矢印Ｄ）、およびせり上がり（矢印Ｕ）がしやすくなる。そのため、空気の流れがよりよくなり、底面から動圧発生面３００に向かって流線形形状加工を施すことが出来る為、流体の流れに無用な淀みを作ることがない。
【００４８】
なお、上記のようにインク２９をワーク１Ａに山形形状に印刷するには、メッシュ２７Ａにおいて塞ぐ隙間の数を所望の数に増減させることによりインク２９の滴下量に強弱をつけて行えばよい。すなわち、山形状の、いわゆる境界部分９０にあたる印刷部を形成するには、山形形状に沿って規則的に段階変化をつけるように、メッシュ２７Ａを所定の数で通孔するようにして乳化剤を埋め込めばよい。
【００４９】
[本実施の形態における効果]
本実施の形態に示す動圧軸受けの動圧溝１００を形成する動圧溝の形成方法であって、前記動圧軸受けの表面に曲面印刷により前記動圧溝のパターンを印刷している。上記構成によれば、一定の品質を維持するとともに簡易に動圧溝を形成することができる。
さらに、動圧軸受けの表面に曲面印刷により動圧溝のパターン１００Ａを直接印刷することができるため、従来に比べてかかる工程を少なくすることができる。
【００５０】
また、前記曲面印刷後、前記動圧軸受けの表面をサンドブラスト工法により前記動圧溝１００を形成するとともに、前記曲面印刷に使用するインク２９を前記サンドブラスト工法に耐性であるものとしたため、動圧軸受けの動圧溝が形成されない部位にダメージを与えず、動圧溝を微細（または高精細）な加工で動圧溝を容易に形成することができる。
【００５１】
また、前記インク２９は５０〜８０μｍの厚さで塗布されている。そのため、インク２９が動圧軸受けの動圧溝１００が形成されない部位に所定の厚みで塗布されるので、インク２９が塗布された部位は、サンドブラスト工法によって吹き付けられる砥粒からのダメージを確実に防止することができる。
【００５２】
また、前記サンドブラスト工法は複数回行われるため、動圧溝の深さ、面粗度（滑面の形成）等を調整することができる。
【００５３】
また、前記サンドブラスト工法では粒径の異なる砥粒４１、４２を使用する。よって溝加工開始時は粒径の大きい砥粒４１を用いて粗加工し、その後、粒径の小さい砥粒４２を用いて仕上げ加工を行うようにすることで、加工時間を短縮することができる。さらに、必要とする面粗度を得られることができ、生産性を向上することができる。
加えて、粒径の小さい砥粒４２を用いて動圧溝を加工するので、加工面を面粗度の小さい面、すなわちより滑面に近い状態に加工することができる。
【００５４】
また、動圧溝１００は、Ｒａ１.０μｍ以下のほぼ滑面の弧状からなる谷形状になるため、空気の降下（矢印Ｄ）、およびせり上がり（矢印Ｕ）がしやすくなる。そのため、空気の流れがよりよくなり、底面から動圧発生面に向かって流線形形状加工を施すことが出来る。よって、流体の流れに無用な淀みを作らず安定的な動圧力の維持ができるため製品の品質が向上する。
【００５５】
さらに詳しく説明すると、その動圧溝１００の深さｈ２は、インク２９の山形状のいわゆる境界部分９０を研磨しつつ形成された動圧溝１００の端部（図示左右端部）の深さｈ２´とほぼ同じ高さとなる。そのため、動圧溝１００の底面近傍１１０は、ほぼ弧状となっている。このように、断面が傾斜面６０を有する弧状となっているので、底面近傍、すなわち動圧溝の断面において、底面から側面にかけて傾斜面を有することから流体の流れを阻害する障害部を極力少なくすることが出来る。その結果、空気の流れがよりよくなるとともに、所定の動圧力を安定して維持することが可能となるためホワーリング現象等の軸のフラツキを抑えることが出来る。
【００５６】
（その他の実施の形態）
【００５７】
例えば、より高精度の位置決めが必要とされる印刷時には、ワーク１Ａの回転と版の水平移動が完全に同期したサーボモータ搭載の曲面印刷を使用してもよい。
【００５８】
また、上記実施例において、乳化剤２７Ｂの塗布量を変えてメッシュ２７Ａの隙間８２の形状を変えることにより、インク２９の傾斜塗布が可能となっている。傾斜を変えることにより、動圧溝１００の傾斜の角度、および形状を変えることができ、研磨面の傾斜に緩急をつけることもできる。よって空気の流れを所望の量となるように調節することができる。また、乳化剤２７Ｂ以外であっても、動圧溝形成工程においてなせるものであればその種類は問わない。
【００５９】
また、本実施例において、シャフトはアルミナからなる真円度１μｍ、円筒度２μｍに鏡面仕上げしたセラミックシャフトを使用したが、シャフトは耐磨耗性を備えた材質であればよく、たとえば窒化珪素、炭化珪素、サイアロン、またはジルコニア焼結体等でもよい。また、シャフトの直径、長さについてはどのように設計してもよい。さらに、真円度、および円筒度についてもとくに設計の制限はない。
【００６０】
また、動圧溝の形成工程については本実施例に限られず、曲面印刷後はいかなる方法でインク被膜を剥離してもよい。また、ブラスト工程は必要に応じて一回でもよいし、三回以上おこなってもよい。また、エアーブロー以外の方法で水切り、液切りしてもよいし、これらの順番、回数は問わない。
【００６１】
さらに、インク被膜を剥がす工程では、セラミックカッター等でワークに傷がつかないように切れ込みをいれてもよい。また、温浴槽等を使用し、中温〜高温の溶液中で浸漬処理をおこなってもよい。
また、インク被膜剥離剤は、ガンマーブチロラクトンだけに限られず、同様の効果が得られる物質であればその種類は問わない。
すなわち、サンドブラスト工程後、インク被膜の剥離、ワークに形成されたポーラスの内部に浸透しているインク剤の溶解、また、ワークから、これらインク剤の除去ができれば、いかなる方法、手段を用いてもよい。
【００６２】
また、砥粒としては、本実施例では第一のブラスト工程においても、第二のブラスト工程においてもアルミナを使用したが、これに限られず、ガラス、ＳＵＳ、あるいは炭化珪素等を使用することができる。なお、第一のブラスト工程と第二のブラスト工程の２回のブラスト工程でそれぞれ別の素材からなる砥粒を組み合わせて使用することもできる。
【００６３】
また、第一のブラスト装置、および第二のブラスト装置において、噴射ノズルを複数設けて噴射時間を短縮することもできる。また、第一のブラスト装置、および第二のブラスト装置は仕切り板によって仕切って隣接させて設置してもよいし、個別に設置してもよい。
【図面の簡単な説明】
【００６４】
【図１】本発明の実施の形態に係る動圧溝が形成された動圧軸受け１を示す図であり、（ａ）は斜視図、（ｂ）は動圧溝のパターンの展開図である。
【図２】本発明の実施の形態に係る動圧溝を形成する工程図である。
【図３】本発明の実施の形態に係る曲面印刷に関する説明図であり、（ａ）は曲面印刷機の概要を示す図、（ｂ）は曲面印刷機に使用する差込み板の部分拡大断面図である。
【図４】本発明の実施の形態に係るサンドブラスト工程で用いるサンドブラスト装置の概略図である。
【図５】本発明の実施の形態に係るサンドブラスト工程における動圧溝の断面の変化を示した説明図であり、（ａ）は、曲面印刷直後のワーク１Ａの外周面の断面図、（ｂ）は、第一ブラスト工程後の動圧溝の断面図、（ｃ）は、第二ブラスト工程後の動圧溝の断面図である。
【図６】本発明の実施の形態に係るブラスト工程が行われた後の動圧溝の断面図である。
【図７】従来図である。
【符号の説明】
【００６５】
１  軸受け（シャフト１、ワーク１Ａ）
２９  インク
４１、４２  砥粒
６０、６０Ａ  傾斜面
１００  動圧溝
１００Ａ  動圧溝のパターン
１１０  断面底面
【図１】
2007271013.tif 000003
【図２】
2007271013.tif 000004
【図３】
2007271013.tif 000005
【図４】
2007271013.tif 000006
【図５】
2007271013.tif 000007
【図６】
2007271013.tif 000008
【図７】
2007271013.tif 000009